(57)【要約】      （修正有）【課題】より高いガスバリア性を有し、かつ耐食性にも優れたガスバリア性フィルムを提供する。【解決手段】基材２と、基材２上に設けられたガスバリア層３とを有し、前記ガスバリア層３が、無機酸化物、無機窒化物、無機炭化物、無機酸化炭化物、無機窒化炭化物、無機酸化窒化物及び無機酸化窒化炭化物から選ばれる少なくとも１種の無機化合物と、モリブデンと、モリブデン以外の耐食性金属とを含むことを特徴とする。【選択図】図１
2012228786.tif 000002
【特許請求の範囲】
【請求項１】
基材と、該基材上に設けられたガスバリア層とを有し、前記ガスバリア層が、無機酸化物、無機窒化物、無機炭化物、無機酸化炭化物、無機窒化炭化物、無機酸化窒化物及び無機酸化窒化炭化物から選ばれる少なくとも１種の無機化合物と、モリブデンと、モリブデン以外の耐食性金属とを含むガスバリア性フィルム。
【請求項２】
モリブデン以外の耐食性金属が、Ｃｒ、Ｃｏ、Ｎｉ、Ｗ、Ｖ、Ｃｕ、Ｎｂ、Ｔａ、Ａｌ、Ｔｉ、Ｚｒ及びＭｎから選ばれる少なくとも１種である請求項１に記載のガスバリア性フィルム。
【請求項３】
無機化合物が、ケイ素化合物である請求項１又は２に記載のガスバリア性フィルム。
【請求項４】
物理蒸着法により、基材上に、無機酸化物、無機窒化物、無機炭化物、無機酸化炭化物、無機窒化炭化物、無機酸化窒化物及び無機酸化窒化炭化物から選ばれる少なくとも１種の無機化合物と、モリブデンと、モリブデン以外の耐食性金属とを含むガスバリア層を形成する工程を有するガスバリア性フィルムの製造方法。
【請求項５】
モリブデン以外の耐食性金属が、Ｃｒ、Ｃｏ、Ｎｉ、Ｗ、Ｖ、Ｃｕ、Ｎｂ、Ｔａ、Ａｌ、Ｔｉ、Ｚｒ及びＭｎから選ばれる少なくとも１種である請求項４に記載のガスバリア性フィルムの製造方法。
【請求項６】
無機化合物が、ケイ素化合物である請求項４又は５に記載のガスバリア性フィルムの製造方法。
【請求項７】
物理蒸着法が、イオンプレーティングである請求項４〜６のいずれかに記載のガスバリア性フィルムの製造方法。
【請求項８】
ガスバリア層を形成する工程に先立ち、基材表面のリアクティブイオンエッチング（ＲＩＥ）処理を行う工程を有する請求項４〜７のいずれかに記載のガスバリア性フィルムの製造方法。
【発明の詳細な説明】
【技術分野】
【０００１】
本発明は、ガスバリア性フィルム及びその製造方法に関する。
【背景技術】
【０００２】
酸素や水蒸気等に対するバリア性を備えたガスバリア性フィルムとして、基材上に酸化ケイ素や酸化アルミニウム等の無機酸化物膜をガスバリア層として設けたものが提案されている。こうしたガスバリア性フィルムは透明性に優れ、食品や医薬品等の包装材料として、また電子部品や表示素子の保護材料として、また太陽電池バックカバーシート材料として、その需要が大いに期待されている。
【０００３】
従来のガスバリア性フィルムとして、（特許文献１）には、基材フィルム上に、少なくとも二層の無機ガスバリア層と、少なくとも一層の抵抗が１０１２Ω以下である導電性層とを有する水蒸気バリアフィルムが開示されている。この無機ガスバリア層は、Ｓｉ、Ａｌ、Ｉｎ、Ｓｎ、Ｚｎ、Ｔｉ、Ｃｕ、Ｃｅ又はＴａから選ばれる一種以上の金属を含む酸化物、窒化物もしくは酸化窒化物を含有する。
【０００４】
また、（特許文献２）には、平均粒径が５μｍ以下の窒化ケイ素又は酸窒化ケイ素１００重量部に対し、平均粒径が５μｍ以下の導電性材料を５重量部以上１００重量部以下含有する原料粉末を焼結又は造粒してなるイオンプレーティング用蒸発源材料を用いて、基材上にガスバリア膜をイオンプレーティング成膜する工程を有する、ガスバリア性シートの製造方法が開示されている。この導電性材料として、アルミニウム、ケイ素、銅、銀、ニッケル、クロム、金、白金、インジウム、スズ、亜鉛、ガリウム、ゲルマニウム及びこれら金属の合金が挙げられている。
【先行技術文献】
【特許文献】
【０００５】
【特許文献１】特開２００６−２３９８８４号公報
【特許文献２】特開２００９−１４３７５９号公報
【発明の概要】
【発明が解決しようとする課題】
【０００６】
上記従来の技術は、なお改良の余地があり、より高いガスバリア性能を有するガスバリア性フィルムの開発が望まれていた。
【０００７】
また、ガスバリア性フィルムは、電子部材、表示素子、太陽電池等の製造の際、エッチングやパターニング工程等で酸・アルカリに接触する機会があるため、こうした工程で劣化しないようにする必要がある。また、電子部材等のデバイスを製造した後においても酸・アルカリ環境下にさらされることがあり、このような酸・アルカリに対する耐久性も要求される。さらに、ガスバリア性フィルムは、食品等の包装材料として用いられる場合には、酢等に接触することも想定されるので、酢等に対する耐食性も有する必要がある。
【０００８】
そこで本発明は、より高いガスバリア性を有し、かつ耐食性にも優れたガスバリア性フィルム及びその製造方法を提供することを目的とする。
【課題を解決するための手段】
【０００９】
本発明者は、ガスバリア性を有するとともに、酸等に対する耐食性を有するガスバリア性フィルムについて鋭意検討を行った。その結果、基材上に設けるガスバリア層に、モリブデンと、それ以外の耐食性金属とを混合して存在させることで、ガスバリア性及び耐食性が向上することを見出し、本発明を完成するに至った。
【００１０】
すなわち、上記課題を解決するための本発明に係るガスバリア性フィルムは、基材と、基材上に設けられたガスバリア層とを有し、前記ガスバリア層が、無機酸化物、無機窒化物、無機炭化物、無機酸化炭化物、無機窒化炭化物、無機酸化窒化物及び無機酸化窒化炭化物から選ばれる少なくとも１種の無機化合物と、モリブデンと、モリブデン以外の耐食性金属とを含むことを特徴とする。
【００１１】
この発明によれば、ガスバリア層内に、必須材料としてモリブデンと、それ以外の耐食性金属が存在するので、ガスバリア性が向上するとともに、耐食性にも優れたガスバリア性フィルムが提供される。
【００１２】
本発明に係るガスバリア性フィルムにおいては、モリブデン以外の耐食性金属が、Ｃｒ、Ｃｏ、Ｎｉ、Ｗ、Ｖ、Ｃｕ、Ｎｂ、Ｔａ、Ａｌ、Ｔｉ、Ｚｒ及びＭｎから選ばれる少なくとも１種であることが好ましい。この発明によれば、これらの所定の元素を含有させることにより、モリブデンと相まって、より高いガスバリア性及び耐食性が付与される。
【００１３】
本発明に係るガスバリア性フィルムにおいては、ガスバリア層中の無機化合物が、ケイ素化合物であることが好ましい。この発明によれば、無機化合物としてケイ素を含む化合物を採用することにより、ガスバリア層の透明性が向上し、また高いガスバリア性能が得られる。
【００１４】
また、上記課題を解決するための本発明に係るガスバリア性フィルムの製造方法は、物理蒸着法により、基材上に、無機酸化物、無機窒化物、無機炭化物、無機酸化炭化物、無機窒化炭化物、無機酸化窒化物及び無機酸化窒化炭化物から選ばれる少なくとも１種の無機化合物と、モリブデンと、モリブデン以外の耐食性金属とを含むガスバリア層を形成する工程を有することを特徴とする。
【００１５】
この発明によれば、蒸着源として、モリブデンとそれ以外の耐食性金属とを用いることにより、蒸着源の材料のイオン化が促進され、被覆性の良いガスバリア層が得られる。その結果、ガスバリア性が高く、耐食性にも優れたガスバリア性フィルムが提供される。
【００１６】
本発明に係るガスバリア性フィルムの製造方法においては、モリブデン以外の耐食性金属が、Ｃｒ、Ｃｏ、Ｎｉ、Ｗ、Ｖ、Ｃｕ、Ｎｂ、Ｔａ、Ａｌ、Ｔｉ、Ｚｒ及びＭｎから選ばれる少なくとも１種であることが好ましい。この発明によれば、これらの所定の元素を物理蒸着によって形成するガスバリア層中に含有させることにより、モリブデンと相まって、より高いガスバリア性及び耐食性が付与される。
【００１７】
本発明に係るガスバリア性フィルムの製造方法においては、ガスバリア層中の無機化合物が、ケイ素化合物であることが好ましい。この発明によれば、無機化合物としてケイ素を含む化合物を採用することにより、物理蒸着によって形成するガスバリア層の透明性が向上し、また高いガスバリア性能が得られる。
【００１８】
本発明に係るガスバリア性フィルムの製造方法においては、物理蒸着法が、イオンプレーティングであることが好ましい。この発明によれば、基材への密着性に優れた緻密なガスバリア層が効率的に形成される。その結果、得られるガスバリア性フィルムのガスバリア性能及び耐食性が向上する。
【００１９】
さらに、本発明に係るガスバリア性フィルムの製造方法においては、ガスバリア層を形成する工程に先立ち、基材表面のリアクティブイオンエッチング（ＲＩＥ）処理を行う工程を有することが好ましい。この発明によれば、蒸着粒のグレインサイズが小さくなり、その結果グレイン間の欠陥サイズが小さくなる。したがって、よりガスバリア性能に優れたガスバリア性フィルムが得られる。
【発明の効果】
【００２０】
本発明によれば、耐食性に優れ、ガスバリア性にも優れるガスバリア性フィルム及びその製造方法を提供することができる。また、物理蒸着法によりガスバリア層を形成する際に、蒸着速度が向上することも確認された。
【図面の簡単な説明】
【００２１】
【図１】本発明に係るガスバリア性フィルムの一例を示す模式的な断面図である。
【図２】本発明に係るガスバリア性フィルムの他の例を示す模式的な断面図である。
【図３】本発明に係るガスバリア性フィルムを製造する装置の一例を示す模式図である。
【発明を実施するための形態】
【００２２】
次に、本発明に係るガスバリア性フィルム及びその製造方法について詳しく説明する。なお、本発明は、以下の実施の形態に限定されるものではなく、その要旨の範囲内で種々変形して実施することができる。
【００２３】
（ガスバリア性フィルム）
図１は、本発明に係るガスバリア性フィルムの一例を示す模式的な断面図であり、図２は、本発明に係るガスバリア性フィルムの他の例を示す模式的な断面図である。
【００２４】
ガスバリア性フィルム１は、基材２と、基材２上に設けられたガスバリア層３とを少なくとも有している。そして、ガスバリア層３が、無機酸化物、無機窒化物、無機炭化物、無機酸化炭化物、無機窒化炭化物、無機酸化窒化物及び無機酸化窒化炭化物から選ばれる少なくとも１種の無機化合物と、モリブデンと、モリブデン以外の耐食性金属とを含むことを特徴とする。これにより、酸・アルカリ等に対する耐食性に優れ、ガスバリア性にも優れるガスバリア性フィルム１を提供することができる。なお、「基材上に設けられたガスバリア層」とは、ガスバリア層が基材の上部に位置すれば良く、必ずしもガスバリア層が基材に接した状態で設けられる必要はない。
【００２５】
（基材）
基材２は、ガスバリア層３を形成することができる樹脂シート又は樹脂フィルムであれば特に制限はない。基材２の構成材料としては、例えば、環状ポリオレフィン等の非晶質ポリオレフィン（ＡＰＯ）系樹脂、ポリエチレンテレフタレート（ＰＥＴ）、ポリエチレン−２，６−ナフタレート（ＰＥＮ）等のポリエステル系樹脂、ポリイミド（ＰＩ）樹脂、ポリエーテルイミド（ＰＥＩ）樹脂、ポリサルホン（ＰＳ）樹脂、ポリエーテルサルホン（ＰＥＳ）樹脂、ポリエーテルエーテルケトン（ＰＥＥＫ）樹脂、ポリカーボネート（ＰＣ）樹脂、ポリアリレート（ＰＡＲ）樹脂、シクロポリオレフィン（ＣＰＯ）樹脂、ポリプロピレン（ＰＰ）樹脂、ポリアミド（ＰＡ）樹脂、エチレン−四フッ化エチレン共重合体（ＥＴＦＥ）、三フッ化塩化エチレン（ＰＦＡ）、四フッ化エチレン−パーフルオロアルキルビニルエーテル共重合体（ＦＥＰ）、フッ化ビニリデン（ＰＶＤＦ）、フッ化ビニル（ＰＶＦ）、テトラフルオロエチレン−ヘキサフルオロプロピレン−パーフルオロアルキルビニルエーテル共重合体（ＥＰＡ）等を挙げることができる。
【００２６】
また、上記の樹脂材料以外にも、ラジカル反応性の不飽和化合物を有するアクリレート化合物よりなる樹脂組成物、上記アクリレート化合物とチオール基を有するメルカプト化合物よりなる樹脂組成物、エポキシアクリレート、ウレタンアクリレート、ポリエステルアクリレート、ポリエーテルアクリレート、メタクリレート等のオリゴマーを多官能アクリレートモノマーに溶解した樹脂組成物等からなる光硬化性樹脂、及びこれらの混合物等を用いることができる。さらに、これらの樹脂の１種又は２種以上をラミネート、コーティング等の手段により積層させたものを基材２として用いることもできる。また、樹脂シート又は樹脂フィルムに代えて、ガラスやシリコンウエハを基材２として用いることもできる。
【００２７】
基材２の厚さは、通常３μｍ以上５００μｍ以下、好ましくは１２μｍ以上３００μｍ以下である。厚さがこの範囲内である基材２は、フレキシブルであるとともに、ロール状に巻き取ることもできる点で好ましい。
【００２８】
基材２は、長尺材であっても良いし枚葉材であっても良いが、長尺の基材を好ましく用いることができる。長尺の基材２の長手方向の長さは特に限定されないが、例えば１０ｍ以上の長尺フィルムが好ましく用いられる。なお、長さの上限は限定されず、例えば１０ｋｍ程度のものであっても良い。
【００２９】
基材２には、種々の性能確保のために添加剤が含まれていても良い。添加剤としては、従来公知のものを適宜用いることができ、例えば、ブロッキング防止剤、熱安定剤、酸化防止剤、塩素捕獲剤等を挙げることができる。なお、基材２を、透明性が必要とされるＯＬＥＤ等の発光素子の基板として用いる場合には、基材２は無色透明であることが好ましい。より具体的には、例えば４００ｎｍ〜７００ｎｍの範囲内での基材２の平均光透過度が８０％以上の透明性を有するように構成することが好ましい。こうした光透過度は、基材２の材質と厚さに影響されるので両者を考慮して構成される。
【００３０】
（平坦化膜）
図２に示すように、基材２とガスバリア層３との間に、必要に応じて平坦化膜４を設けることができる。これにより、基材２の表面が有する凹凸や突起がなくなり、平坦面にすることができるので、ガスバリア層３の欠陥を低減でき、ガスバリア性をより高めることが可能となる。
【００３１】
平坦化膜４としては、従来公知のものを適宜用いることができ、その材料としては、例えば、ゾル・ゲル材料、電離放射線硬化型樹脂、熱硬化型樹脂、及びフォトレジスト材料等を挙げることができる。こうした有機材料で形成した平坦化膜４は、応力緩和機能も兼ね備えているため好ましい。具体的な材料としては、アクリレートを含む高分子化合物が汎用的なものとして挙げられる。その他、スチレン、フェノール、エポキシ、ニトリル、アクリル、アミン、エチレンイミン、エステル、シリコーン、カルドポリマー、アルキルチタネート化合物、イオン高分子錯体等、光硬化又は熱硬化性のもの、高分子化合物と金属アルコキシドの加水分解生成物との混合物等を含む、各種の高分子化合物を適宜用いることができる。
【００３２】
特に、ガスバリア性能を保持しつつガスバリア層３の形成を容易にする観点から、電離放射線硬化型樹脂を用いることが好ましい。より具体的には、アクリレート基やエポキシ基を有する反応性のプレポリマー、オリゴマー及び／又は単量体を適宜混合した電離放射線硬化型樹脂；その電離放射線硬化型樹脂に、必要に応じてウレタン系、ポリエステル系、アクリル系、ブチラール系、ビニル系等の熱可塑性樹脂を混合して液状とした液状組成物のような、分子中に重合性不飽和結合を有し、紫外線（ＵＶ）や電子線（ＥＢ）を照射することによって架橋重合反応を起こし３次元の高分子構造に変化する樹脂；等を好ましく用いることができる。
【００３３】
平坦化膜４は、上記のような樹脂を、例えば、ロールコート法、ミヤバーコート法及びグラビアコート法等の従来公知の塗布方法によって基材２上に塗布・乾燥・硬化させることによって形成することができる。また、平坦化膜４とガスバリア層３との良好な密着性を確保する観点から、平坦化膜４の材料として、ガスバリア層３と同じ材料系であるゾル・ゲル法を用いたゾル・ゲル材料を用いることも好ましい。ゾル・ゲル法とは、有機官能基及び加水分解基を有するシランカップリング剤と、このシランカップリング剤の有機官能基と反応するような有機官能基を有する架橋性化合物とを原料として含む塗料組成物を用いる塗工方法をいう。有機官能基及び加水分解基を有するシランカップリング剤としては、従来公知のものを適宜用いることができる。また、平坦化膜４の材料として、耐熱性の観点から、従来公知のカルドポリマーを用いることも好ましい。なお、平坦化膜４の厚さは、通常０．０５μｍ以上、好ましくは０．１μｍ以上であり、また、通常１０μｍ以下、好ましくは５μｍ以下である。
【００３４】
（ガスバリア層）
ガスバリア層３には、無機酸化物（ＭＯｘ）、無機窒化物（ＭＮｙ）、無機炭化物（ＭＣｚ）、無機酸化炭化物（ＭＯｘＣｚ）、無機窒化炭化物（ＭＮｙＣｚ）、無機酸化窒化物（ＭＯｘＮｙ）及び無機酸化窒化炭化物（ＭＯｘＮｙＣｚ）から選ばれるいずれかの無機化合物が含まれる。これらは、いずれかを単独で用いても良いし、２種以上を混合して用いても良い。Ｍとしては、ケイ素、亜鉛、アルミニウム、マグネシウム、インジウム、カルシウム、ジルコニウム、チタン、ハフニウム、バリウム等の金属元素やホウ素等を挙げることができる。Ｍは、いずれかの単体の元素でも良いし２種以上の元素であっても良い。適用可能な無機化合物の具体例として、酸化ケイ素、酸化亜鉛、酸化アルミニウム、酸化マグネシウム、酸化インジウム、酸化カルシウム、酸化ジルコニウム、酸化チタン、酸化ホウ素、酸化ハフニウム、酸化バリウム等の酸化物；窒化ケイ素、窒化アルミニウム、窒化ホウ素、窒化マグネシウム等の窒化物；炭化ケイ素等の炭化物、及びこれらの無機化合物から選ばれた２種以上の複合体（酸化窒化物、酸化炭化物、窒化炭化物、酸化窒化炭化物）を挙げることができる。また、ＳｉＯＺｎやＳｉＯＳｎのように、金属元素を２種以上含む複合体は、透明で高いガスバリア性を発揮するため好ましく用いられる。
【００３５】
その中でも、Ｍとしてケイ素、アルミニウム、チタン等の金属元素を含むものは好ましく用いられる。特に、Ｍとしてケイ素を含む化合物、例えば酸化ケイ素を含むガスバリア層３は、透明で高いガスバリア性を発揮し、また、窒化ケイ素からなるガスバリア層３はさらに高いガスバリア性を発揮する。さらには、酸化ケイ素と窒化ケイ素の複合体（無機酸化窒化物（ＭＯｘＮｙ））を用いる場合、酸化ケイ素の含有量を多くすることで透明性を向上させ、窒化ケイ素の含有量を多くすることでガスバリア性を向上させることができる。
【００３６】
ガスバリア層３における無機化合物の含有量は、ガスバリア性、透明性等の性能のバランスを考慮して適宜設定することができる。具体的には、無機化合物の合計量が、ガスバリア層３の構成材料の４０．０〜９９．７重量％、特に８０．０〜９９．０重量％であることが好ましいがこれに限定されるものではない。
【００３７】
また、本発明では、ガスバリア層３に、上記無機化合物に加えて、モリブデンと、モリブデン以外の耐食性金属とを含む。ここで耐食性金属とは、酸・アルカリ等に対してガスバリア性フィルム１に耐食性を付与する金属及び合金をいう。このような耐食性金属としては、特に限定されるものではないが、Ｃｒ、Ｃｏ、Ｎｉ、Ｗ、Ｖ、Ｃｕ、Ｎｂ、Ｔａ、Ａｌ、Ｔｉ、Ｚｒ、Ｍｎ等が適用可能であり、その中でも特に、Ｎｉ、Ｃｒ、Ｗが好ましく用いられる。これらの耐食性金属は、いずれかを単独で用いても良いし、２種以上を混合して用いても良い。あるいは、２種以上を含む合金として用いることができる。
【００３８】
また、耐食性金属として、市販の耐食性合金を用いることができる。このような耐食性合金の具体例を製造会社ごとに以下に列挙する。なお、表中、各成分の含有量の単位は重量％である。
【００３９】
【表１】
2012228786.tif 000003
【００４０】
【表２】
2012228786.tif 000004
【００４１】
【表３】
2012228786.tif 000005
【００４２】
上記の耐食性合金の中でも、得られるガスバリア性フィルムの耐食性や工業生産性を考慮して、大同特殊鋼株式会社製のＤＡＰ  ＮＭＣ７００、ＤＡＰ  Ｒ６２５、ＤＡＰ  ＲＣ２７６、大同スペシャルメタル株式会社製のＩＮＣＯＮＥＬ  ６８６、及びＭＭＣスーパーアロイ株式会社製のＭＡＴ２１が特に好ましく用いられる。
【００４３】
また、ガスバリア層３には、モリブデン及びそれ以外の耐食性金属以外にも、本発明の効果を損なわない範囲内で、他の金属、及び不可避的な不純物（元素）が含有されていても良い。
【００４４】
ガスバリア層３におけるモリブデン及びそれ以外の耐食性金属の含有量は、モリブデン及びそれ以外の耐食性金属の合計量が少なすぎる場合には十分なガスバリア性及び耐食性が得られず、逆に多すぎるとガスバリア材料の蒸着粒子間の凝集が阻害され、十分なガスバリア性が得られず、また透明性が損なわれるという傾向がある。また、モリブデンに対して、それ以外の耐食性金属の量が少なすぎる場合には蒸着速度の低下やイオン化度の低下が生じるという傾向があり、多すぎる場合には応力のバランスがくずれ、また透明性が劣化するという傾向があるので、これらのバランスを考慮して適宜設定される。具体的には、ガスバリア層３中、モリブデンが０．１〜１０重量％、それ以外の耐食性金属が０．２〜５０重量％、モリブデンとそれ以外の耐食性金属との重量比は、５：９５〜３０：７０とすることが好ましいがこれに限定されるものではない。
【００４５】
ガスバリア層３の厚さは、通常１０ｎｍ以上、５００ｎｍ以下である。この範囲内であれば、ガスバリア性及びフィルムのフレキシビリティを確保しつつ、色味の調整もし易く、生産性にも優れるという利点がある。
【００４６】
（その他の膜）
本発明に係るガスバリア性フィルム１には、上記の平坦化膜４の他にも、必要に応じて各種の膜を設けることができる。例えば、透明導電膜、ハードコート膜、保護膜、帯電防止膜、防汚膜、防眩膜、カラーフィルタ等を挙げることができる。
【００４７】
また、上記の平坦化膜４と同様の平坦化膜をガスバリア層３上に形成しても良い。ガスバリア層３上に平坦化膜を形成することにより、ガスバリア層３の表面が有する凹凸や突起が無くなり平坦面にすることができるので、特に有機ＥＬ素子や電子ペーパー素子等のディスプレイ用途に適用した場合に、表示面のムラやぎらつき等を防止できるという利点がある。ガスバリア膜３上に形成する平坦化膜については、上記の平坦化膜４の構成（材料、成膜方法、厚さ等）と同じであるのでその説明は省略する。
【００４８】
透明導電膜は、本発明に係るガスバリア性フィルム１を、特に有機ＥＬ素子や電子ペーパー素子等の表示素子用途に用いる場合に、ガスバリア層３の上に設ける電極として利用することができる。透明導電膜の構成材料としては、特に限定されるものではないが、インジウム−スズ系酸化物（ＩＴＯ）、インジウム−スズ−亜鉛系酸化物（ＩＴＺＯ）、ＺｎＯ２系、ＣｄＯ系及びＳｎＯ２系等を挙げることができ、特にＩＴＯ膜が好ましく用いられる。これらは、抵抗加熱蒸着法、誘導加熱蒸着法、ＥＢ蒸着法、スパッタリング法、イオンプレーティング法、熱ＣＶＤ法、及びプラズマＣＶＤ法等の真空成膜法によって形成することができる。また、透明導電膜を、金属アルコキシド等の加水分解物や、導電性粒子と金属アルコキシド等の加水分解物とを塗布して形成される無機酸化物を主成分とするコーティング膜として形成しても良い。
【００４９】
透明導電膜の厚さは、通常１０ｎｍ以上、好ましくは６０ｎｍ以上、より好ましくは１００ｎｍ以上、また、通常１０００ｎｍ以下、好ましくは４５０ｎｍ以下、より好ましくは２００ｎｍ以下とする。
【００５０】
なお、上記の平坦化膜、透明導電膜以外の機能性膜であるハードコート膜、保護膜、帯電防止膜、防汚膜、防眩膜、カラーフィルタ等についての説明は省略するが、それらの膜については、従来公知の技術を適用できる。また、ガスバリア性フィルム１を太陽電池等のバックカバーシートとして用いる場合においては、耐加水分解膜やシーラント膜等をさらに設けても良い。それらの膜についても従来公知の技術を適用できるため、説明は省略する。
【００５１】
（ガスバリア性フィルムの製造方法）
本発明のガスバリア性フィルムの製造方法は、物理蒸着法により、基材上に、無機酸化物、無機窒化物、無機炭化物、無機酸化炭化物、無機窒化炭化物、無機酸化窒化物及び無機酸化窒化炭化物から選ばれる少なくとも１種の無機化合物と、モリブデンと、モリブデン以外の耐食性金属とを含むガスバリア層を形成する工程を有する。蒸着源としてモリブデンとそれ以外の耐食性金属とを併用することにより、蒸着源の材料のイオン化が促進され、被覆性の良いガスバリア層を得ることができる。その結果、ガスバリア性が高く、耐食性にも優れたガスバリア性フィルムを製造することができる。また、モリブデン及びそれ以外の耐食性金属を用いることにより、予想外に蒸着速度が向上することが明らかとなった。この理由は定かではないが、モリブデンに加えて耐食性金属を混合することにより電離が起こり易くなった可能性が考えられる。したがって、ガスバリア性及び耐食性に優れたフィルムをより効率的に製造することが可能となる。以下、本発明のガスバリア性フィルムの製造方法の具体例の一つを説明する。
【００５２】
最初に、基材を準備する。基材は上記の各種の基材を任意に選択して用いることができる。
【００５３】
次に、必要に応じて、基材の表面に平坦化膜等を成膜する。これらの膜の形成工程は従来公知の技術に従って行うことができる。
【００５４】
続いて、基材もしくは平坦化膜の上に、上述の無機酸化物等の無機化合物と、モリブデンと、モリブデン以外の耐食性金属とを蒸着源として、物理蒸着法によりガスバリア層を形成する。
【００５５】
物理蒸着法には、抵抗加熱蒸着、電子ビーム蒸着等の蒸着や、イオンプレーティング法、スパッタリング法が含まれる。一般的には、プラズマ環境下でガスバリア層を形成することが好ましい。プラズマ環境下での成膜方法としては、ＤＣスパッタリング法、マグネトロンスパッタリング法、高電力パルススパッタリング法等のようなプラズマ環境下で行うスパッタリング法、イオンプレーティング法等を挙げることができる。これらの成膜方法は、ガスバリア層の構成材料や、製造効率等を考慮して最適な方法を適宜選択すれば良い。特に、イオンプレーティングは、基材とガスバリア層の密着性に優れ、また緻密なガスバリア層を効率的に形成できるため好ましく採用される。なお、上記イオンプレーティング等の各種物理蒸着を行う際の条件は、ガスバリア層の材料（蒸着源の組成）やガスバリア層の厚さ等に応じて適宜設定することができる。
【００５６】
また、必要に応じて、ガスバリア層を形成する工程に先立ち、基材表面のリアクティブイオンエッチング（ＲＩＥ）処理を行うことができる。ＲＩＥ処理とは、エッチングガスを電磁波等によりプラズマ化し、同時に基材を配置する陰極に高周波電圧を印加することによって、プラズマ中のイオン種を基材に向かって加速・衝突させ、基材表面の異方性エッチングを行う方法である。このＲＩＥ処理によって、ガスバリア層の蒸着粒のグレインサイズが小さくなり、その結果グレイン間の欠陥サイズが小さくなる。したがって、基材とガスバリア層との密着性が強化され、クラックの発生が防止されるとともにガスバリア性能をより高めることができる。なお、ここでいうグレインサイズとは、原子間力顕微鏡（ＡＦＭ）等により測定される蒸着粒の直径のうち、一番長い方向に沿った直径を指し、複数の蒸着粒についての平均値で表される。ガスバリア層の蒸着粒のグレインサイズは、小さいほどグレイン間の欠陥サイズも小さくなり、その結果、良好なガスバリア性が得られるため好ましい。特に、蒸着粒のグレインサイズを２００ｎｍ以下に制御することによって、ガスの透過性が急激に低下し、より高いガスバリア性を達成することができる。
【００５７】
ＲＩＥによる前処理を行うためのガス種としては、アルゴン、酸素、窒素、水素等を使用することができる。これらのガスはいずれかを単独で用いても、２種以上のガスを混合して用いてもよい。また、複数の処理器を用いて、連続してＲＩＥ処理を行ってもよい。
【００５８】
ＲＩＥ処理を行う際の条件は、基材の種類やガスバリア性フィルムの用途等を考慮して適宜設定することができる。例えば、処理強度は１０Ｗ／５０００ｃｍ２以上２０００Ｗ／５０００ｃｍ２以下、処理時間は０．０１〜３０００ｓｅｃ、ガスの圧力は０．００１〜５００Ｐａ、プラズマの自己バイアス値は１０Ｖ以上１０００Ｖ以下、Ｅｂ＝単位面積当たりの自己バイアス値×処理時間で定義されるＥｂ値は１０Ｖ・ｓ／ｍ２以上１０００００Ｖ・ｓ／ｍ２以下とすることが好ましいがこれに限定されるものではない。
【００５９】
（ガスバリア性フィルムの製造装置）
次に、ガスバリア層を形成するための装置について説明する。図３は、本発明に係るガスバリア性フィルムにおいてガスバリア層の形成に用いるイオンプレーティング装置の一例を示す構成図である。この装置は、ホローカソード型イオンプレーティング装置の構成図である。図３に示すホローカソード型イオンプレーティング装置１０１は、真空チャンバー１０２と、この真空チャンバー１０２内に配設された供給ロール１０３ａと、巻き取りロール１０３ｂと、コーティングドラム１０４と、バルブを介して真空チャンバー１０２に接続された真空排気ポンプ１０５と、仕切り板１０９と、その仕切り板１０９によって真空チャンバー１０２と仕切られた成膜チャンバー１０６と、この成膜チャンバー１０６内の下部に配設された坩堝１０７と、アノード磁石１０８と、成膜チャンバー１０６の所定位置（図３では成膜チャンバー１０６の右側壁）に配設された圧力勾配型プラズマガン１１０と、収束用コイル１１１と、シート化磁石１１２と、圧力勾配型プラズマガン１１０へのアルゴンガスの供給量を調整するためのバルブ１１３と、成膜チャンバー１０６にバルブを介して接続された真空排気ポンプ１１４と、酸素ガス等の供給量を調整するためのバルブ１１６とを備えている。なお、図３に示すように、供給ロール１０３ａ及び巻き取りロール１０３ｂにはリバース機構が装備されており、両方向の巻き出し、巻き取りが可能となっている。
【００６０】
このようなイオンプレーティング装置１０１を用いたガスバリア層３の形成は以下のように行われる。まず、真空チャンバー１０２、成膜チャンバー１０６内を、真空排気ポンプ１０５、１１４により所定の真空度まで減圧し、次いで、必要に応じて成膜チャンバー１０６内に酸素ガス等を所定流量導入し、真空排気ポンプ１１４と成膜チャンバー１０６との間にあるバルブの開閉度を制御することにより、成膜チャンバー１０６内を所定圧力に保ち、基材のフィルムを走行させ、アルゴンガスを所定流量導入した圧力勾配型プラズマガン１１０にプラズマ生成のための電力を投入し、アノード磁石１０８上の坩堝１０７にプラズマ流を収束させて照射することによって蒸着源材料を蒸発させ、高密度プラズマにより蒸発分子をイオン化させて、基材面に所定の組成を有するガスバリア層を形成し、目的のガスバリア性フィルムを得ることができる。
【００６１】
なお、好ましいイオンプレーティング装置は、ハースに照射された電流が、プラズマガンに安定的に帰還できるように、帰還電極を備えたものである。こうした装置としては、特開平１１−２６９６３６号公報に記載されるように、プラズマガンのプラズマビームの照射出口部に、プラズマビームの周囲を取り囲み、電気的に浮遊状態として突出させた絶縁管と、この絶縁管の外周側を取り巻くとともに、出口部よりも高い電位状態とした電子帰還電極とを設けたイオンプレーティング装置が挙げられる。
【００６２】
なお、ここでは、ガスバリア層を形成するための装置として、ホローカソード型イオンプレーティング装置を例示したが、他の装置であっても良いことはいうまでもない。また、図３の例は、長尺の基材上にガスバリア層を連続形成できるロール・ツー・ロール法を可能にする装置であるが、一般的なバッチ式の装置であっても構わない。
【００６３】
ガスバリア層は、上記したイオンプレーティング装置の他、ＤＣスパッタリング装置、マグネトロンスパッタリング装置等のような、プラズマ環境下での装置を用いて形成しても良い。
【実施例】
【００６４】
以下に実施例、比較例及び参考例を挙げて本発明をさらに具体的に説明する。
【００６５】
（実施例１）
蒸着材料として、ＳｉＯＺｎ（ＳｉＯ２とＺｎＯを重量比１００：３０で混合し、１０００℃×１ｈｒで焼結したもの）１００ｇに対し、耐食性合金粒（大同特殊鋼社製ＤＡＰ  Ｒ６２５）を１５ｇ攪拌混合したものを用いた。一方、被イオンプレーティング用基材として、ＰＥＴフィルム（東洋紡社製Ａ４３００、１００μｍ厚ＰＥＴ）に平坦化膜（インクテック社製ＯＥＬＶ３０）を５μｍ厚コートしたものを用いた。この平坦化膜は、ＵＶ硬化性のアクリレート系ポリマー材料を主成分とするものである。
【００６６】
真空チャンバー内に被イオンプレーティング用基材を設置し、真空チャンバー内の坩堝に蒸着材料を収納した後、真空引きを行った。真空度が９×１０−４Ｐａまで到達した後、昇華ガスとしてアルゴンガスを１２ｓｃｃｍ導入した。その後、プラズマガンに放電電力を投入し、これによって１３９Ａの放電電流、９９Ｖの放電電圧を発生させ、昇華ガスをプラズマ化した。なお、ｓｃｃｍとはｓｔａｎｄａｒｄ  ｃｕｂｉｃ  ｐｅｒ  ｍｉｎｕｔｅの略であり、以下の実施例、比較例及び参考例においても同様である。
【００６７】
収束コイルに所定の磁場を発生させることにより、プラズマ化した昇華ガスからなるプラズマ化昇華ガス流を所定方向に曲げ、これによってプラズマ化した昇華ガスを真空チャンバー内の蒸着材料に向けて照射した。プラズマ化した昇華ガスによって、蒸着材料は昇華するとともにイオン化した。イオン化した蒸着材料が被イオンプレーティング用基材上に堆積することにより、膜厚１３３ｎｍのガスバリア層が被イオンプレーティング用基材上に形成された。なお、イオンプレーティングの実施時間は１５秒間であった。
【００６８】
形成されたガスバリア性フィルムについて、全光線透過率及び水蒸気透過率を測定した。その結果、全光線透過率は９４％、水蒸気透過率は０．０５ｇ／ｍ２ｄａｙであった。また、ガスバリア性フィルムを塩酸（１規定）に５分間浸漬させた後に水蒸気透過率を測定したところ、０．１３ｇ／ｍ２ｄａｙであった。なお、全光線透過率の測定は、ＳＭカラーコンピューターＳＭ−Ｃ（スガ試験機社製）を使用して行った。測定は、ＪＩＳ  Ｋ７１０５に準拠して実施した。また、水蒸気透過率の測定は、水蒸気透過率測定装置（ＭＯＣＯＮ社製ＴＥＲＭＡＴＲＡＮ−Ｗ  ３／３１）を用いて、温度３８度、湿度１００％ＲＨにて行った。
さらに、ガスバリア層の組成分析をＸＲＦを用いて行った。その結果、ＳｉＯＺｎに対しＣｒ２Ｏ３が１．６重量％、ＭｏＯ３が０．２重量％の割合で含まれていることを確認した。
【００６９】
（実施例２）
ＳｉＯＺｎ１００ｇに対し、耐食性合金粒（大同特殊鋼社製ＤＡＰ  Ｒ６２５）を５０ｇ攪拌混合したものを蒸着材料とした以外は、上記実施例１と同様にしてガスバリア性フィルムを製造し、全光線透過率及び水蒸気透過率を測定した。その結果、全光線透過率は９０．６％、水蒸気透過率は０．１３ｇ／ｍ２ｄａｙであった。また、ガスバリア性フィルムを塩酸（１規定）に５分間浸漬させた後の水蒸気透過率は、０．１６ｇ／ｍ２ｄａｙであった。
さらに、ＸＲＦによりガスバリア層の組成分析を行った結果、ＳｉＯＺｎに対しＣｒ２Ｏ３が１．８重量％、ＭｏＯ３が０．４重量％の割合で含まれていることを確認した。
【００７０】
（実施例３）
ＳｉＯＺｎ１００ｇに対し、耐食性合金粒（大同特殊鋼社製ＤＡＰ  Ｒ６２５）を８０ｇ攪拌混合したものを蒸着材料とした以外は、上記実施例１と同様にしてガスバリア性フィルムを製造し、全光線透過率及び水蒸気透過率を測定した。その結果、全光線透過率は７１．７％、水蒸気透過率は０．１５ｇ／ｍ２ｄａｙであった。また、ガスバリア性フィルムを塩酸（１規定）に５分間浸漬させた後の水蒸気透過率は、０．１６ｇ／ｍ２ｄａｙであった。
さらに、ＸＲＦによりガスバリア層の組成分析を行った結果、ＳｉＯＺｎに対しＣｒ２Ｏ３が２．５重量％、ＭｏＯ３が１．０重量％の割合で含まれていることを確認した。
【００７１】
（実施例４）
ＳｉＯＺｎ１００ｇに対し、耐食性合金粒（大同特殊鋼社製ＤＡＰ  ＫＭＣ４００）を５０ｇ攪拌混合したものを蒸着材料とした以外は、上記実施例１と同様にしてガスバリア性フィルムを製造し、水蒸気透過率を測定した。その結果、水蒸気透過率は０．１０ｇ／ｍ２ｄａｙであった。また、ガスバリア性フィルムを塩酸（１規定）に５分間浸漬させた後の水蒸気透過率は、０．１２ｇ／ｍ２ｄａｙであった。
さらに、ＸＲＦによりガスバリア層の組成分析を行った結果、ＳｉＯＺｎに対しＣｏＯが３．２重量％、ＭｏＯ３が１．５重量％の割合で含まれていることを確認した。
【００７２】
（実施例５）
ＳｉＯＺｎ１００ｇに対し、耐食性合金粒（大同特殊鋼社製ＤＡＰ  ＲＣ２７６）を５０ｇ攪拌混合したものを蒸着材料とした以外は、上記実施例１と同様にしてガスバリア性フィルムを製造し、水蒸気透過率を測定した。その結果、水蒸気透過率は０．０８ｇ／ｍ２ｄａｙであった。また、ガスバリア性フィルムを塩酸（１規定）に５分間浸漬させた後の水蒸気透過率は、０．２１ｇ／ｍ２ｄａｙであった。
さらに、ＸＲＦによりガスバリア層の組成分析を行った結果、ＳｉＯＺｎに対しＮｉＯ２が１．４重量％、ＭｏＯ３が０．５重量％の割合で含まれていることを確認した。
【００７３】
（実施例６）
ＳｉＯＺｎ１００ｇに対し、耐食性合金粒（大同特殊鋼社製ＤＳａｌｌｏｙＵ５２０）を５０ｇ攪拌混合したものを蒸着材料とした以外は、上記実施例１と同様にしてガスバリア性フィルムを製造し、水蒸気透過率を測定した。その結果、水蒸気透過率は０．０５ｇ／ｍ２ｄａｙであった。また、ガスバリア性フィルムを塩酸（１規定）に５分間浸漬させた後の水蒸気透過率は、０．１３ｇ／ｍ２ｄａｙであった。
さらに、ＸＲＦによりガスバリア層の組成分析を行った結果、ＳｉＯＺｎに対しＮｉＯ２が２．１重量％、ＭｏＯ３が０．７重量％の割合で含まれていることを確認した。
【００７４】
（比較例１）
蒸着材料として、耐食性合金を混合せず、ＳｉＯＺｎのみを用いた以外は、実施例１と同様にしてガスバリア性フィルムを製造した。イオンプレーティング工程において、１４０Ａの放電電流、９２Ｖの放電電圧を発生させ、昇華ガスをプラズマ化した。その結果、膜厚１２８ｎｍのガスバリア層が被イオンプレーティング用基材上に形成された。イオンプレーティングの実施時間は１５秒間であった。形成されたガスバリア性フィルムについて全光線透過率及び水蒸気透過率を測定した結果、全光線透過率は９１％、水蒸気透過率は１．０ｇ／ｍ２ｄａｙであった。また、ガスバリア性フィルムを塩酸（１規定）に５分間浸漬させた後の水蒸気透過率は、２．３ｇ／ｍ２ｄａｙであった。
さらに、ＸＲＦによりガスバリア層の組成分析を行った結果、ＳｉＯＺｎに対しＣｒ２Ｏ３は含まれていないことを確認した。
【００７５】
（比較例２）
ＳｉＯＺｎ１００ｇに対し、ニッケルを５０ｇ攪拌混合したものを蒸着材料とした以外は、上記実施例１と同様にしてガスバリア性フィルムを製造し、全光線透過率及び水蒸気透過率を測定した。その結果、水蒸気透過率は０．８５ｇ／ｍ２ｄａｙであった。また、ガスバリア性フィルムを塩酸（１規定）に５分間浸漬させた後の水蒸気透過率は、１．８ｇ／ｍ２ｄａｙであった。
【００７６】
（比較例３）
ＳｉＯＺｎ１００ｇに対し、クロムを５０ｇ攪拌混合したものを蒸着材料とした以外は、上記実施例１と同様にしてガスバリア性フィルムを製造し、水蒸気透過率を測定した。その結果、水蒸気透過率は１．１３ｇ／ｍ２ｄａｙであった。また、ガスバリア性フィルムを塩酸（１規定）に５分間浸漬させた後の水蒸気透過率は、２．４ｇ／ｍ２ｄａｙであった。
【００７７】
（比較例４）
ＳｉＯＺｎ１００ｇに対し、モリブデンのみを５０ｇ攪拌混合したものを蒸着材料とした以外は、上記実施例１と同様にしてガスバリア性フィルムの製造を試みた。しかし、イオンプレーティングの際の放電が不安定となり、蒸着ができなかった。
【００７８】
（比較例５）
ＳｉＯＺｎ１００ｇに対し、耐食性合金粒（大同特殊鋼社製ＤＡＰ３０４）を５０ｇ攪拌混合したものを蒸着材料とした以外は、上記実施例１と同様にしてガスバリア性フィルムを製造した。なお、用いた耐食性合金粒の組成は、Ｎｉ：Ｃｒ：Ｆｅ＝１０．５：１９．０：７０．５（重量比）であり、モリブデンは含まれていない。製造したガスバリア性フィルムについて水蒸気透過率を測定した。その結果、水蒸気透過率は３．１ｇ／ｍ２ｄａｙであった。また、ガスバリア性フィルムを塩酸（１規定）に５分間浸漬させた後の水蒸気透過率は、７．５ｇ／ｍ２ｄａｙであった。
以上の実施例１〜６及び比較例１〜５の結果を下表にまとめて示す。
【００７９】
【表４】
2012228786.tif 000006
【００８０】
上記の通り、実施例１〜６のガスバリア性フィルムは、いずれもガスバリア性能に優れ、また、酸に浸漬した後もガスバリア性能の低下が最小限に抑制され、耐食性にも優れることが明らかとなった。また、無機化合物（ＳｉＯＺｎ）に対し、モリブデンとそれ以外の耐食性金属の両方を含まない比較例１〜５では、放電が不安定になってガスバリア性フィルムが得られないか、ガスバリア性フィルムが得られたとしても実施例１〜６に比べてガスバリア性能が劣り、さらに、酸に浸漬した後にガスバリア性能が大きく低下することから、耐食性にも劣ることが明らかとなった。
【００８１】
（参考例１）
蒸着材料として、ＳｉＯＺｎ粒（高純度化学社製、ＳｉＯ２とＺｎＯを重量比１０：３で混合し、１０００℃で焼成したもの）を用いた。一方、被イオンプレーティング用基材として、ＰＥＴフィルム（東洋紡社製Ａ４１００、１００μｍ厚）を用いた。
【００８２】
まず、ＰＥＴフィルムをＲＩＥ処理装置（ヤマト科学社製）に設置し、Ａｒガス、処理強度２００Ｗ、処理時間６０ｓｅｃ、圧力４０Ｐａで表面処理を行った。このＰＥＴフィルムを真空チャンバー内に設置し、真空チャンバー内の坩堝に蒸着材料を収納した後、真空引きを行った。真空度が９×１０−４まで到達した後、昇華ガスとしてＡｒガスを１２ｓｃｃｍ導入した。その後、プラズマガンに放電電力を投入し、これによって１４３Ａの放電電流、９０Ｖの放電電圧を発生させ、昇華ガスをプラズマ化した。
【００８３】
収束コイルに所定の磁場を発生させることにより、プラズマ化した昇華ガスからなるプラズマ化昇華ガス流を所定方向に曲げ、これによってプラズマ化した昇華ガスを真空チャンバー内の蒸着材料に向けて照射した。プラズマ化した昇華ガスによって、蒸着材料は昇華するとともにイオン化した。イオン化した蒸着材料が被イオンプレーティング用基材上に堆積することにより、膜厚７０ｎｍのガスバリア層が被イオンプレーティング用基材上に形成された。なお、イオンプレーティングの実施時間は５秒間であった。
【００８４】
形成されたガスバリア性フィルムについて、上記実施例１と同様にして全光線透過率及び水蒸気透過率を測定した。その結果、全光線透過率は９２％、水蒸気透過率は０．０４ｇ／ｍ２ｄａｙであった。また、ガスバリア性フィルム表面の最大高低差と、ガスバリア層の蒸着粒のグレインサイズをＡＦＭ（ヤマト科学社製、ナノピクス）で計測したところ、それぞれ１９．７ｎｍ、１８９ｎｍであった。
【００８５】
（参考例２）
ＲＩＥ処理条件を酸素ガス、２００Ｗ、２ｓｅｃ、３０Ｐａとした以外は、上記参考例１と同様にしてガスバリア性フィルムを作製した。その結果、膜厚７４ｎｍのガスバリア層が被イオンプレーティング用基材上に形成された。形成されたガスバリア性フィルムについて、全光線透過率及び水蒸気透過率を測定した。その結果、全光線透過率は９２％、水蒸気透過率は０．０７ｇ／ｍ２ｄａｙであった。また、ガスバリア性フィルム表面の最大高低差と、ガスバリア層の蒸着粒のグレインサイズは、それぞれ２６．１ｎｍ、１７７ｎｍであった。
【００８６】
（参考例３）
ＲＩＥ処理時間を２４０ｓｅｃとした以外は、上記参考例１と同様にしてガスバリア性フィルムを作製した。その結果、膜厚６６ｎｍのガスバリア層が被イオンプレーティング用基材上に形成された。形成されたガスバリア性フィルムについて、全光線透過率及び水蒸気透過率を測定した。その結果、全光線透過率は９１％、水蒸気透過率は２．８ｇ／ｍ２ｄａｙであった。また、ガスバリア性フィルム表面の最大高低差と、ガスバリア層の蒸着粒のグレインサイズは、それぞれ３７．９ｎｍ、２９７ｎｍであった。
【００８７】
（参考例４）
蒸着材料として、ＳｉＯ粒（高純度化学社製）を用い、ＲＩＥ処理条件をＡｒガス、２００Ｗ、２ｓｅｃ、４０Ｐａとした以外は、上記参考例１と同様にしてガスバリア性フィルムを作製した。その結果、膜厚８４ｎｍのガスバリア層が被イオンプレーティング用基材上に形成された。形成されたガスバリア性フィルムについて、全光線透過率及び水蒸気透過率を測定した。その結果、全光線透過率は６５％、水蒸気透過率は１．５ｇ／ｍ２ｄａｙであった。また、ガスバリア性フィルム表面の最大高低差と、ガスバリア層の蒸着粒のグレインサイズは、それぞれ５８．５ｎｍ、２７４ｎｍであった。
【００８８】
（参考例５）
ＲＩＥ処理を行わない以外は、上記参考例１と同様にしてガスバリア性フィルムを作製した。その結果、膜厚７５ｎｍのガスバリア層が被イオンプレーティング用基材上に形成された。形成されたガスバリア性フィルムについて、全光線透過率及び水蒸気透過率を測定した。その結果、全光線透過率は９２％、水蒸気透過率は０．１ｇ／ｍ２ｄａｙであった。また、ガスバリア性フィルム表面の最大高低差と、ガスバリア層の蒸着粒のグレインサイズは、それぞれ２２．２ｎｍ、２１８ｎｍであった。
以上の参考例１〜５の結果を下表にまとめて示す。
【００８９】
【表５】
2012228786.tif 000007
【００９０】
参考例１〜５の結果から、基材のＲＩＥ処理を行ってグレインサイズを２００ｎｍ以下に制御することにより、ガスバリア性がより向上することが明らかとなった。この傾向は、本願発明のように蒸着源としてモリブデンと、モリブデン以外の耐食性金属を含有する場合にも同様に観察されるものと考えられる。
【符号の説明】
【００９１】
１  ガスバリア性フィルム
２  基材
３  ガスバリア層
４  平坦化膜
１０１  ホローカソード型イオンプレーティング装置
１０２  真空チャンバー
１０３ａ  供給ロール
１０３ｂ  巻き取りロール
１０４  コーティングドラム
１０５  真空排気ポンプ
１０６  成膜チャンバー
１０７  坩堝
１０８  アノード磁石
１０９  仕切り板
１１０  圧力勾配型プラズマガン
１１１  収束用コイル
１１２  シート化磁石
１１３  バルブ
１１４  真空排気ポンプ
１１６  バルブ
【図１】
2012228786.tif 000008
【図２】
2012228786.tif 000009
【図３】
2012228786.tif 000010